(57)【要約】【課題】装飾用粘着シートを小巻にした製品を高温環境においた場合に、粘着シートと剥離紙とが剥離して粘着シートが浮上がるトンネリング現象を防止する。【解決手段】ポリオレフィン系フィルム基材の片面に設けられる粘着剤層の粘着力を300〜1100gf／25mmとし、剥離紙は粘着フィルムとの剥離力が30〜105gf／50mmとなるものを用いる。これにより、トンネリングが発生することがなく、且つ、アプリケーションシートへの転着性にも優れ、被着物へ貼付後の浮きや剥れ、再剥離時の糊残りといった問題が生じることもない。【選択図】なし【特許請求の範囲】
【請求項１】
ポリオレフィン系フィルム基材の片面に粘着剤層を設けた粘着フィルムと、前記粘着剤層へ積層した剥離紙とからなる装飾用粘着シートにおいて、前記フィルム基材に設けた粘着剤層の粘着力を300〜1100gf／25mmとし、前記粘着剤層からの剥離力が30〜105gf／50mmである剥離紙を積層したことを特徴とする装飾用粘着シート。
【発明の詳細な説明】
【技術分野】
【０００１】
本発明は、所望の形状にカッティングまたは基材表面にプリントして表示物や装飾に使用する装飾用粘着シートに関するものであり、特に、剥離紙から粘着フィルムが剥離して部分的に浮上がるトンネリング現象を防止した装飾用粘着シートに関するものである。
【背景技術】
【０００２】
屋内や屋外の装飾または表示物として用いられる装飾用粘着シートは、一般的に樹脂製のフィルム基材と粘着剤層と剥離紙の三層からなり、粘着剤層が分離不能に結合されたフィルム基材（以下、粘着フィルムという）を所望の形にカッティングして使用される。
【０００３】
装飾用粘着シートの使用にあたっては、粘着フィルムに文字や図形をカッティングして粘着フィルムの不要部分を剥離紙上から除去（以下、カス取りという）し、次にアプリケーションシートと呼ばれる転着用の粘着シートに粘着フィルムの必要部分を転着し、目的とする壁面や表示板などにアプリケーションシートごと貼り付け、アプリケーションシートを剥がすことにより、貼付対象面に粘着フィルムが残って文字や図形のマーキングシートとして機能する。或いは、フィルム表面にプリントしたものを貼付対象面に貼り付けて使用する。そして、これらの粘着フィルムは、目的とする表示期間が経過した後には、被着体から剥離されて廃棄処分される。
【０００４】
このような装飾用粘着シートは、フィルム基材としてポリ塩化ビニルを用いたものが長く使われてきた。ポリ塩化ビニルはフィルムの柔軟性、耐候性、成形性などの点で装飾用途に適した材料であるが、カッティング後の不要部分や、表示や装飾に使用した後の粘着フィルムを廃棄する際に焼却処分ができないことや、フィルムの軟質化成分として人体への有害性が疑われているフタル酸エステル系可塑剤が使用されていることなどにより、近年はより環境負荷の小さい代替物質が求められている。ポリ塩化ビニルに代わるフィルム基材としては、種々の合成樹脂フィルムの中で、ポリエチレンやポリプロピレンに代表されるポリオレフィン系フィルムがポリ塩化ビニルと特性的に近似しており、また価格の点からこれらのポリオレフィン系フィルムの使用が増加している。
【０００５】
ところが、ポリオレフィン系フィルム基材を使用した粘着シートは、廃棄時における有害物質発生の問題が解消される一方で、次のような問題点を有している。即ち、粘着シートが小巻製品形態（直径100〜120mm）に加工した状態で室温より高い40〜65℃の環境下に置かれると、フィルム基材が局所的に剥離紙から剥がれて、フィルム基材と剥離紙の間にトンネル状やミミズ状の浮き（以下「トンネリング」という）が発生することがある。ここで、40〜65℃の環境とは、空調されていない夏場の倉庫内や、炎天下に置かれた自動車の車内温度に相当する。
【０００６】
トンネリングは、製品の外観を損ない商品価値を著しく低下させるばかりでなく、カッティングマシンやプリンティングマシンで加工する際の加工性が悪くなり、カッティングやプリントした文字や図形などの形状が不良となるという問題がある。
【０００７】
特許文献１には、巻物状態から水平に展開した際のトンネリング現象について、剥離紙と粘着フィルムの粘着剤との剥離力が15gf／50mm以上の剥離紙を用いることでトンネリング現象は発生しないと記載されている。
【０００８】
ところが、ポリオレフィン系フィルム基材を用いた装飾用粘着シートについて、本願発明者が検討したところ、この種の装飾用粘着シートを室温より高い環境下に置いた場合は、剥離紙とマーキング層の粘着剤との剥離力が15gf／50mm程度では剥離力が低すぎてトンネリング現象を防止できないことが確認された。
【０００９】
一方、特許文献２には、店頭販売用の襖紙、壁紙などの装飾用粘着シート小巻製品（直径30mm〜40mm）に発生するトンネリング現象の解決手段として、粘着シートの180度引き剥がし粘着力(JIS Z0237 10)が1000〜3000gf／25mm、剥離シートの180度引き剥がし剥離力が0.3m／minの剥離速度で20〜100gf／50mmと限定することが記載されている。  しかしながら、特許文献２で規定する粘着力の範囲は、短期間で貼替えられることが多いマーキング表示に用いられる装飾用粘着シートの粘着力としては過大であり、再剥離の際に被着体に糊残りが発生してしまうという問題が生じる。
【特許文献１】特開平7-5813号公報
【特許文献２】特開2000-129224号公報
【発明の開示】
【発明が解決しようとする課題】
【００１０】
本発明の目的は、上記した問題点に鑑み、室温より高い温度環境下に保管されてもトンネリングが発生せず、良好なカッティング、プリンティング性能を維持し得るポリオレフィン系フィルム基材の装飾用粘着シートを提供することにある。
【課題を解決するための手段】
【００１１】
本発明は、上記目的を達成するために提案するものであり、ポリオレフィン系フィルム基材の片面に粘着剤層を設けた粘着フィルムと、前記粘着剤層へ積層した剥離紙とからなる装飾用粘着シートにおいて、前記フィルム基材に設けた粘着剤層の粘着力を300〜1100gf／25mmとし、前記粘着剤層からの剥離力が30〜105gf／50mmである剥離紙を積層したことを特徴とする装飾用粘着シートを提供するものである。
【発明の効果】
【００１２】
本発明の装飾用粘着シートは、ポリオレフィン系フィルム基材と、粘着フィルムの粘着力が300〜1100gf／25mmであり、該粘着フィルムとの剥離力が30〜105gf／50mmである剥離紙とで構成することにより、トンネリングの発生が無く、アプリケーションシートへの転着性にも優れ、被着物へ貼付後の浮きや剥れ、再剥離時の糊残りといった問題が起きないものとなっており、文字や絵をカットし、あるいは基材表面に文字や絵をプリントして様々な被着体に貼付け、屋内や屋外の装飾や表示物として使用するのに好適なものである。
【発明を実施するための最良の形態】
【００１３】
本発明の装飾用粘着シートは、フィルム基材としてポリオレフィン系樹脂を用いている。ポリオレフィン系樹脂の例としては、低密度や中密度や高密度等のポリエチレン、エチレン-酢酸ビニル共重合体、エチレン-アクリル共重合体、α-オレフィン共重合体、ホモやランダム、ブロック等のポリプロピレン等を挙げることができ、これらを単独であるいはブレンドして用いることができる。ポリオレフィン系フィルムは、押出成形やカレンダー成形等、公知の成形法によりフィルム状に成形して得られる。また、上記フィルム基材には、種々の性能を改善するために添加することがある着色剤や充てん剤、紫外線吸収剤、酸化防止剤、スリップ剤等の添加剤を含有したものであってもよい。
【００１４】
ポリオレフィン系フィルム基材の厚さは、90〜120μmとすることが、粘着シートのカット性確保のために好ましい。因みに、ポリオレフィン系フィルムの厚さが90μm未満であると、取扱いがしにくく、カス取りや貼り付けなどの作業性が低下し、120μmを超えるとフィルム基材が切れにくくなり、粘着シートとしてのカット性が悪化する。
【００１５】
本発明の装飾用粘着シートに使用される粘着剤は、粘着力が300〜1100gf／25mmとなるような粘着剤を選定する。このような粘着力に調節することにより、装飾または表示物に用いた時に被着体に十分貼付け可能で、経時的に浮きや剥れが発生することなく、さらに再剥離時に被着体に糊残りせずに剥がすことができる装飾用粘着シートを実現できる。
【００１６】
粘着力が300／25mmを下回ると、時間の経過とともに浮きや剥れが起きる可能性があり、1100gf／25mmを超えると再剥離時に被着体に糊残りが出る虞があり好ましくない。粘着力の調整は、粘着剤の種類、架橋剤の種類と配合量、塗布量などで調節することができるが、塗布量が少ないと粘着力や保持力が不足することがあり、厚すぎると再剥離時の糊残りの恐れがあるため、粘着剤層の厚みが15〜50μm程度となるような塗布量の範囲とし、粘着剤の種類や架橋剤の種類と配合量で調節するのが良い。
【００１７】
粘着剤の種類は、上記の粘着力範囲となる粘着剤であれば特に限定するものではなく、アクリル系溶剤型、ホットメルト型、またはエマルジョン型粘着剤、ゴム系溶剤型またはエマルジョン型粘着剤が使用されるが、耐候性、耐熱性の点でアクリル系粘着剤が好ましい。
【００１８】
剥離紙と粘着フィルムとの剥離力が30／50mmを下回ると、高温保存時にトンネリングが発生してしまい、105gf／50mmを超えるとアプリケーションシートへの転着性が悪化することから、本発明は剥離紙と粘着フィルムとの剥離力を30〜105gf／50mm、好ましくは30〜80gf／50mmにすることにより、高温保存時におけるトンネリングを防止しつつ、粘着フィルムをアプリケーションシートに転着する際の転着性を確保した装飾用粘着シートを提供することができた。
【００１９】
本発明で使用する剥離紙は、一般的に用いられている上質紙、クラフト紙、グラシン紙等にポリエチレン等の樹脂フィルムを押出しラミネートしたポリエチレンラミネート原紙に、離形剤を塗工し離形処理が施された剥離紙が用いられる。離形剤の種類は特に限定されるものではないが、シリコーン系、長鎖アルキル系化合物等が挙げられ、中でもシリコーン樹脂とジメチルシロキサン系剥離コントロール剤を含む離形剤が好適である。剥離力の調整はシリコーンや剥離コントロール剤の種類や塗工量、塗工条件や塗工後のエージング条件を調節することにより行うことができる。
【００２０】
尚、剥離紙の厚さが薄すぎると、粘着フィルムのカッティングの際にカット刃が剥離紙を貫通してしまったり、取扱いにくくなったりする問題があり、厚すぎると剥離紙を剥離する際の作業がしにくくなったりすることがあるため、このような問題を回避するためには、剥離紙の厚さを100〜200μmとすることが好ましい。
【００２１】
本発明の装飾用粘着シートは、一般に広く知られているナイフコーター、コンマコーター、ダイコーター、グラビアコーター等の粘着剤塗布用の各種コーターを適宜使用して製造することができ、例えば剥離紙の片面に粘着剤溶液を塗布後乾燥し、粘着剤層を形成させてポリオレフィン系フィルム基材と貼り合せるなどの公知の粘着シート製造方法によって行なうことができる。
【実施例１】
【００２２】
上質紙の両面にポリエチレンフィルムをラミネートしたポリエチレンラミネート原紙の片面を、（変性）シリコーン樹脂とジメチルシロキサン低分子量物で離形処理し、剥離力を調整した剥離紙上に、アクリル系溶剤型粘着剤（商品名：ボンドKH55、コニシ(株)製）100重量部とイソシアネート系架橋剤（商品名：ボンド硬化剤55、コニシ(株)製）2重量部の混合溶液を塗布し、乾燥させて厚さ約20μmの粘着剤層を形成した後、該粘着剤層の上に低密度ポリエチレンフィルム（商品名：M-2、タマポリ(株)製）を貼合し、装飾用粘着シートを得た。
【００２３】
得られた装飾用粘着シートを23℃で24時間以上放置した後、幅50mm、長さ250mm（測定長さ100mm）の試験片に裁断し、引張試験機を用いて剥離速度300mm／minで、粘着フィルムと剥離紙との180度剥離力を測定したところ、剥離力は37gf／50mmであった。
【実施例２】
【００２４】
粘着フィルムとの剥離力が78gf／50mmである剥離紙を用いたこと以外は、実施例１と同様にして装飾用粘着シートを得た。
【実施例３】
【００２５】
アクリル系溶剤型粘着剤（商品名：SKダイン1506BH、綜研化学(株)製）100重量部とキレート化合物架橋剤（商品名：硬化剤M-5A、綜研化学(株)製）3重量部の混合溶液を用いて粘着剤層を形成し、粘着フィルムと剥離紙との剥離力が32gf／50mmである剥離紙を用いたこと以外は、実施例１と同様にして装飾用粘着シートを得た。
【実施例４】
【００２６】
高密度ポリエチレン系ブレンドフィルム（商品名：TKPS、タツノ化学(株)製）を用い、粘着フィルムとの剥離力が56gf／50mmである剥離紙を用いたこと以外は、実施例１と同様にして装飾用粘着シートを得た。
【実施例５】
【００２７】
実施例３のアクリル系溶剤型粘着剤（商品名：SKダイン1506BH、綜研化学(株)製）と実施例４の高密度ポリエチレン系ブレンドフィルム（商品名：TKPS、タツノ化学(株)製）と、粘着フィルムとの剥離力が32gf／50mmである剥離紙を用いたこと以外は、実施例１と同様にして装飾用粘着シートを得た。  
［比較例１］
【００２８】
粘着フィルムとの剥離力が18gf／50mmである剥離紙を用いたこと以外は、実施例１と同様にして装飾用粘着シートを得た。
［比較例２］
【００２９】
アクリル系溶剤型粘着剤（商品名：SKダイン1604N、綜研化学(株)製）100重量部とイソシアネート系架橋剤（商品名：硬化剤L-45、綜研化学(株)製）2重量部の混合溶液を用いて粘着剤層を形成し、粘着フィルムとの剥離力が22gf／50mmである剥離紙を用いたこと以外は、実施例１と同様にして装飾用粘着シートを得た。
［比較例３］
【００３０】
実施例４の高密度ポリエチレン系ブレンドフィルム（商品名：TKPS、タツノ化学(株)製）と、粘着フィルムとの剥離力が17gf／50mmである剥離紙を用いたこと以外は、実施例１と同様にして装飾用粘着シートを得た。
［比較例４］
【００３１】
アクリル系溶剤型粘着剤（商品名：SKダイン1501B、綜研化学(株)製）100重量部とイソシアネート系架橋剤（商品名：硬化剤L-45、綜研化学(株)製）5重量部の混合溶液を用いて粘着剤層を形成し、粘着フィルムとの剥離力が34gf／50mmである剥離紙を用いたこと以外は、実施例１と同様にして装飾用粘着シートを得た。
［比較例５］
【００３２】
粘着フィルムとの剥離力が113gf／50mmである剥離紙を用いたこと以外は、実施例１と同様にして装飾用粘着シートを得た。
【００３３】
上記実施例１乃至５と比較例１乃至５について、下記の評価を行い、得られた結果を表にして図1に示した。
【００３４】
［評価］
1.  粘着力
JIS Z0237 10記載の180度引き剥がし粘着力測定方法に準じて行い、測定値は［gf／25mm］で表示した。
2.  トンネリング
得られた装飾用粘着シートの、幅230mm、長さ5000mmの試験片につき、外径３インチの紙管に巻き付けて、65℃環境下に１週間放置後取り出して、巻取り端面からのトンネリングの状態を目視で下記の３段階評価した。
○：浮きを含めてトンネリングは全く発生しない。
△：端面に長さ10mm以内の浮きが認められる。
×：長さ10mmを超える浮きが発生している。
3.  アプリケーションシート転着性
カッティングマシン（商品名：CM-200、マックス(株)製）を用いて50mm角のMS Pゴシック体「ABCOE」の文字をカッティングし、カス取り後「ABCOE」の文字部を、粘着力120gf／25mmのアプリケーションシート（商品名：SL-S200AP、マックス(株)製）を用いて転着し、転着状態を下記の３段階で評価した。なお、転着法は次のように行った。アプリケーションシートを「ABCOE」の文字部に貼り付け、その上からスキージを用いて密着させ、時間を置かずに剥離紙からアプリケーションシートを引き剥がした。
○：５文字とも良好に転着する。
△：転着しない文字が１文字以上ある。
×：全ての文字が転着しない。
4.  再剥離性
粘着フィルムを幅25mm、長さ100mmの試験片に裁断し、SUS304鋼板に貼り付け後、23℃に１週間放置した後に取り出し、粘着フィルムを引き剥がした時のSUS鋼板への糊残りの状態により、下記の３段階評価を行った。またSUS鋼板からの剥離状況を目視で評価した。
＜糊残り＞
３：全く糊が残らない。
２：僅かに糊が残る。
１：ほとんど全面にわたり糊が残る。
＜剥離状況＞
○：被着体と強固に密着しており十分である。
△：強固とは言えないまでも十分に密着している。
×：極めて簡単に剥離する。
5.  総合評価
上記1〜4の評価結果をもとに装飾用粘着シートとしての性能を総合的に4段階評価した。
◎：装飾用粘着シートとしての使用には何等問題ない。
○：装飾用粘着シートとしてごく僅かな問題があるが、使用することができる。
△：装飾用粘着シートとして少々問題があり、使用に支障をきたす恐れがある。
×：装飾用粘着シートとして致命的な問題があり、使用できない。
【００３５】
実施例１〜５及び比較例１〜５の試験結果を示した図1の表から明らかなように、本発明の装飾用粘着シートは、トンネリングの発生が無く、アプリケーションシートへの転着性にも優れ、使用時においても時間の経過による浮きや剥れ、或いは再剥離時の糊残りといった問題が起きない優れたものであることが分る。
【図面の簡単な説明】
【００３６】
【図１】本発明の装飾用粘着シートの実施例１乃至５と比較例１乃至５の特性表。
【図１】
2005314507.tif 000002